【手続補正書】
【提出日】平成22年2月19日(2010.2.19)
【手続補正１】
【補正対象書類名】明細書
【補正対象項目名】００４６
【補正方法】変更
【補正の内容】
【００４６】
［比較例４］
潤滑剤組成物として、「ダイアナフレシア  Ｐ４３０」９０質量％と、ステアリン酸アマイド１０質量％とを配合したこと以外は、実施例１と同様にして、比較例４のチェーンを作製した。
【手続補正２】
【補正対象書類名】明細書
【補正対象項目名】００４７
【補正方法】変更
【補正の内容】
【００４７】
［実施例１４］
潤滑剤組成物として、ヒンダードエステル９０質量％と、「三井ハイワックス２２０Ｐ」１０質量％とを配合したこと以外は、実施例１と同様にして、実施例１４のチェーンを作製した。
【手続補正３】
【補正対象書類名】明細書
【補正対象項目名】００４８
【補正方法】変更
【補正の内容】
【００４８】
［実施例１５］
潤滑剤組成物として、「ダイアナフレシア  Ｐ４３０」相当品のブライトストック油９０質量％と、「ＨＮＰ−１０」（パラフィンワックス／平均分子量５９２，融点７５℃：日本精鑞株式会社製）１０質量％とを配合したこと以外は、実施例１と同様にして、実施例１５のチェーンを作製した。
【手続補正４】
【補正対象書類名】明細書
【補正対象項目名】００５２
【補正方法】変更
【補正の内容】
【００５２】
［比較例５］
潤滑剤組成物に含有されるワックスとして、前記「三井ハイワックス８００Ｐ」１５質量％を配合したこと以外は、実施例１と同様にして、比較例５のチェーンを作製した。
【手続補正５】
【補正対象書類名】明細書
【補正対象項目名】００５３
【補正方法】変更
【補正の内容】
【００５３】
［比較例６］
潤滑剤組成物として、前記「ダイアナフレシア  Ｐ４３０」９６．５質量％と、「三井ハイワックス２２０Ｐ」３．５質量％とを配合したこと以外は、実施例１と同様にして、比較例６のチェーンを作製した。
【手続補正６】
【補正対象書類名】明細書
【補正対象項目名】００５４
【補正方法】変更
【補正の内容】
【００５４】
実施例１乃至１５、比較例４乃至６の潤滑剤組成物につき、ちょう度、滴点、絶対粘度、及び動粘度を測定した。その結果を下記の表１に示す。ちょう度は、「石油ワックス（ＪＩＳ  Ｋ  ２２３５）」、及び「グリース（ＪＩＳ  Ｋ  ２２２０）」のちょう度の測定方法に準じ、各潤滑剤組成物を１２５℃まで加温し、２５℃まで放冷し、試料中に規定の円錐が進入する深さを測定して求めた。
滴点の測定は、「グリース（ＪＩＳ  Ｋ  ２２２０）」の滴点の測定方法に準じて行った。
【手続補正７】
【補正対象書類名】明細書
【補正対象項目名】００５５
【補正方法】変更
【補正の内容】
【００５５】
【表１】
2009144005.tif 000001
【手続補正８】
【補正対象書類名】明細書
【補正対象項目名】００５７
【補正方法】変更
【補正の内容】
【００５７】
実施例１乃至１５、及び比較例３乃至５に係るチェーンの耐摩耗伸び寿命を評価するために、以下の性能評価試験を行った。
雰囲気温度を室温とし、各チェーンを２つのスプロケット（歯数：１７Ｔ）に無端状に懸回し、一方のスプロケットの中心から、他方のスプロケットに向かう方向と反対の方向に負荷荷重（面圧１．２７ｋＮ／ｃｍ2 、すべり速度１６．２ｍ／ｍｉｎ）をかけた状態で、毎分６５０回転で回転させ、各チェーンの摩耗伸び量が１．０％になるまでの運転時間を測定した。その結果を上記の表１に示す。
【手続補正９】
【補正対象書類名】明細書
【補正対象項目名】００５８
【補正方法】変更
【補正の内容】
【００５８】
チェーンの外面及び内面に潤滑剤を付着させていない場合の摩耗伸び時間は略２０時間である。比較例１及び２については、それぞれ試験開始後５時間、１０時間で潤滑剤組成物がほぼ消失するのが確認されているので、前記２０時間に、潤滑剤組成物がほぼ消失するまでの時間を加えた時間より少し長くした、２８時間、３３時間がそれぞれ摩耗伸び時間として推定される。比較例６については、上記の試験を行っていないが、ちょう度が測定できないほど柔らかく、潤滑剤組成物が流出しやすいので、摩耗伸び時間は略６０時間を大きく下回ると推定される。
【手続補正１０】
【補正対象書類名】明細書
【補正対象項目名】００５９
【補正方法】変更
【補正の内容】
【００５９】
実施例１乃至１５と、比較例１乃至３、及び６とを比較することにより、常温で液体である潤滑剤９５〜８０質量％と、常温で固体であるワックス５〜２０質量％とを配合してなり、ちょう度が６０以上４７５以下であり、滴点が６０℃以上１２０℃以下である潤滑剤組成物をチェーンの外面及び内面に付着させている実施例１乃至１５のチェーンは、摩耗伸び時間が５８時間を超え、耐摩耗寿命が向上していることが分かる。
これは、実施例１乃至１５に係る潤滑剤組成物が摺動面に介在する場合、チェーンにかかる遠心力に対する適切な抗力と流動性とが得られ、潤滑剤組成物の飛散によるロスが抑制され、長時間に亘って、良好な潤滑耐摩耗性能が発揮されるためと考えられる。
そして、実施例１乃至１５に係る潤滑剤組成物の滴点は、潤滑剤組成物の融解温度（融点）より低い温度であり、潤滑剤組成物が融解する温度に達するまでに適度の流動性を有し、ロスすることなく潤滑性能を発揮する。
なお、本実施例のチェーンは、全ての面に本実施例の潤滑剤組成物が付着されているので、潤滑耐摩耗性能が良好であるとともに、防錆性も良好である。
【手続補正１１】
【補正対象書類名】明細書
【補正対象項目名】００６０
【補正方法】変更
【補正の内容】
【００６０】
表１及び図２において、実施例１乃至３、並びに比較例３乃至５を比較することにより、実施例１乃至３は、ワックスを配合していない比較例３より摩耗伸び時間が向上していることが分かる。そして、潤滑剤、ワックスの種類が同一であり、潤滑剤及びワックスの配合量が同一である場合、ワックスの分子量が増加するのに従い、絶対粘度及び滴点が高くなり、チェーンの摺動面に付着させた場合、摩耗伸び時間が長くなることが分かる。
【手続補正１２】
【補正対象書類名】明細書
【補正対象項目名】００６１
【補正方法】変更
【補正の内容】
【００６１】
比較例４及び５の場合、表１に示すように、摩耗伸び時間は５９時間、１５５時間と良好であるが、比較例４の場合、潤滑剤組成物の滴点が１３２．８℃であり、比較例５の場合、ちょう度が測定できないほど硬く、滴点が１２０℃と高いため、それぞれ潤滑剤組成物がブシュとピンとの間に浸透するのに長時間を要して作業性が悪い。また、チェーンの使用時にチェーンの屈曲抵抗が大きくなり、チェーンが屈曲しにくくなるので、実使用に向かないという問題がある。従って、潤滑剤組成物は滴点が１２０℃以下であるものを用いる。ワックスとしては、平均分子量が８０００未満であるポリエチレンワックスを用いるのが好ましい。
【手続補正１３】
【補正対象書類名】明細書
【補正対象項目名】００６４
【補正方法】変更
【補正の内容】
【００６４】
表１及び図３において、実施例２、４及び６を比較することにより、同一のワックスを用い、潤滑剤及びワックスの配合量が同一である場合、潤滑剤の分子量が増加するのに従い、絶対粘度及び滴点が高くなり、チェーンの摺動面に付着させた場合、摩耗伸び時間が長くなることが分かる。
【手続補正１４】
【補正対象書類名】明細書
【補正対象項目名】００６５
【補正方法】変更
【補正の内容】
【００６５】
図４は、実施例１０乃至１３、及び比較例６の性状の分析結果に基づき、ワックスの配合量と、滴点及びちょう度との関係を表したグラフである。
図４、並びに表１における実施例１０乃至１３、及び比較例６の性能評価結果を比較することにより、ワックスの配合量が増加するのに従い、ちょう度が小さく、すなわち硬くなり、かつ滴点が高くなり、チェーンの摺動面に付着させた場合、摩耗伸び時間が長くなることが分かる。
【手続補正１５】
【補正対象書類名】明細書
【補正対象項目名】００６７
【補正方法】変更
【補正の内容】
【００６７】
表１において、実施例１１と１４とを比較することにより、同一のワックスを配合した場合、潤滑剤としてパラフィン系鉱物油を含む実施例１１の方が、ヒンダードエステルを含む実施例１４より摩耗伸び時間が長いことが分かる。
また、潤滑剤として「ダイアナフレシア  Ｐ４３０」相当品のブライトストック油を、ワックスとしてパラフィンワックスを配合した実施例１５は、ポリエチレンワックスを配合した実施例１１より摩耗伸び時間が短くなっていることが分かる。
【手続補正１６】
【補正対象書類名】明細書
【補正対象項目名】００６８
【補正方法】変更
【補正の内容】
【００６８】
表１、及び図４より、滴点が６０℃以上である場合、潤滑剤組成物の流出が抑制されるため、摩耗伸び時間が略６０時間を超えることが分かる。滴点が１２０℃を超える場合、上述した比較例４及び５のように、作業性が悪くなるので、滴点は１２０℃以下とする。